표 2 를 참조 하 면 , 예 를 들 어 비 교예 4 , 6 , 7 및 10 의 강판 에서 는 , 표층 연화부 의 평균 비커스 경도 가 판 두께 1 / 2 위치 의 평균 비커스 경도 의 0 . 60 배 이하 의 요건 을 만족 시키 기 는 하 지만 , 표층 연화부 의 나노 경도 의 표준 편차 는 0 . 9 이 고 , 즉 0 . 8 이하 의 요건 을 만족 시키 고 있 지 않 음 을 알 수 있 다 . 그 결과 로서 , 이 들 비 교예 의 강판 에서 는 , 한계 굽힘 반지름 R 은 2 . 5 ㎜ 또는 2 ㎜ 였 다 . 이것 과 는 대조 적 으로 , 상기 한 두 요건 을 만족 시키 는 본 발명 의 실시 예 에 있 어서 의 강판 에서 는 , 한계 굽힘 반지름 R 은 2 ㎜ 미만 , 특히 1 . 5 ㎜ 또는 1 ㎜ 였 다 . 그래서 , 표층 연화부 의 경도 의 변동 을 소정 의 범위 내 로 억제 함 으로써 , 단순히 판 두께 중심부 에 그것 보다 도 유연 한 표층 연화부 를 조합 한 강판 과 비교 하 여 강판 의 굽 힘 성 을 현저 하 게 개선 할 수 있 음 을 알 수 있 었 다 .